【手続補正書】
【提出日】平成20年8月27日(2008.8.27)
【手続補正１】
【補正対象書類名】特許請求の範囲
【補正対象項目名】全文
【補正方法】変更
【補正の内容】
【特許請求の範囲】
【請求項１】
Ａ）少なくとも１種の水希釈性（メタ）アクリレートコポリマーと、
Ｂ）遊離イソシアネート基を有する少なくとも１種のポリイソシアネート架橋剤と、
を含む水性塗料組成物であって、前記（メタ）アクリレートコポリマーが
ａ）モノエポキシエステルと不飽和酸官能性モノマーの反応生成物の少なくとも１種１０〜８０重量％と、
ｂ）成分ａ）とは異なる少なくとも１種のヒドロキシ官能性不飽和モノマー０〜４０重量％と、
ｃ）少なくとも１種の不飽和酸官能性モノマー１〜８重量％と、
ｄ）少なくとも１種の他の重合性不飽和モノマー０〜７０重量％と、
（但し、成分Ａ）およびＢ）の重量％および成分ａ）〜ｄ）の重量％は１００重量％になる）
を含み、前記（メタ）アクリレートコポリマーが少なくとも２つのフィードストリームによるスキューフィード重合法によって調製され、１つのフィードストリームが
Ｉ）前記コポリマー中の成分ａ）の全量を基準にしてモノエポキシエステルと不飽和酸官能性モノマーの反応生成物ａ）６０〜１００重量％と、
ＩＩ）前記コポリマー中のモノマーｂ）の全量を基準にしてヒドロキシ官能性不飽和モノマーｂ）０〜６０重量％と、
ＩＩＩ）前記コポリマー中のモノマーｃ）の全量を基準にして不飽和酸官能性モノマーｃ）０〜３０重量％と、
ＩＶ）前記コポリマー中のモノマーｄ）の全量を基準にして他の重合性不飽和モノマーｄ）０〜８０重量％と、
を含み、残りの１つ以上のフィードストリームが成分ａ）〜ｄ）の残りを含むことを特徴とする水性塗料組成物。
【請求項２】
請求項１に記載の塗料組成物を用いて基材上に多層被膜を被着させ、前記被膜を硬化させる工程を含む方法。
【請求項３】
１つ以上の被膜層でプレコートされた基材にトップコート層を被着させることによる基材の多層被覆のための方法であって、前記トップコート層が色付与ベースコート塗料化合物および／または特殊効果付与ベースコート塗料化合物から構成され、クリアコート塗料化合物が被着され、前記クリア被膜層が請求項１に記載の塗料組成物から構成される方法。
【請求項４】
１つ以上の被膜層でプレコートされた基材にトップコート層を被着させることによる基材の多層被覆のための方法であって、顔料入り１層トップコート塗料化合物から構成されたトップコート層が被着され、前記顔料入り１層トップコート被膜層が請求項１に記載の塗料組成物から構成される方法。
【手続補正２】
【補正対象書類名】明細書
【補正対象項目名】０１２９
【補正方法】変更
【補正の内容】
【０１２９】
曇り度
Ｂｙｋガードナー（Ｂｙｋ  Ｇａｒｄｎｅｒ）製の「ウェーブスキャン（Ｗａｖｅｓｃａｎ）」ＤＯＩで測定される。
次に、本発明の好ましい態様を示す。
1.  Ａ）少なくとも１種の水希釈性（メタ）アクリレートコポリマーと、
Ｂ）遊離イソシアネート基を有する少なくとも１種のポリイソシアネート架橋剤と、
を含む水性塗料組成物であって、前記（メタ）アクリレートコポリマーが
ａ）モノエポキシエステルと不飽和酸官能性モノマーの反応生成物の少なくとも１種１０〜８０重量％と、
ｂ）成分ａ）とは異なる少なくとも１種のヒドロキシ官能性不飽和モノマー０〜４０重量％と、
ｃ）少なくとも１種の不飽和酸官能性モノマー１〜８重量％と、
ｄ）少なくとも１種の他の重合性不飽和モノマー０〜７０重量％と、
（但し、成分Ａ）およびＢ）の重量％および成分ａ）〜ｄ）の重量％は１００重量％になる）
を含み、前記（メタ）アクリレートコポリマーが少なくとも２つのフィードストリームによるスキューフィード重合法によって調製され、１つのフィードストリームが
Ｉ）前記コポリマー中の成分ａ）の全量を基準にしてモノエポキシエステルと不飽和酸官能性モノマーの反応生成物ａ）６０〜１００重量％と、
ＩＩ）前記コポリマー中のモノマーｂ）の全量を基準にしてヒドロキシ官能性不飽和モノマーｂ）０〜６０重量％と、
ＩＩＩ）前記コポリマー中のモノマーｃ）の全量を基準にして不飽和酸官能性モノマーｃ）０〜３０重量％と、
ＩＶ）前記コポリマー中のモノマーｄ）の全量を基準にして他の重合性不飽和モノマーｄ）０〜８０重量％と、
を含み、残りの１つ以上のフィードストリームが成分ａ）〜ｄ）の残りを含むことを特徴とする水性塗料組成物。
2.  前記（メタ）アクリレートコポリマーが
ａ）モノエポキシエステルと不飽和酸官能性モノマーの反応生成物２０〜６０重量％と、
ｂ）成分ａ）とは異なるヒドロキシ官能性不飽和モノマー１０〜３０重量％と、
ｃ）不飽和酸官能性モノマー２〜６重量％と、
ｄ）他の重合性不飽和モノマー２０〜５０重量％と、
（但し、成分ａ）〜ｄ）の重量％は１００重量％になる）
を含む、上記１に記載の水性塗料組成物。
3.  前記水希釈性（メタ）アクリレートコポリマーＡ）が３０〜２５０のヒドロキシ価、１５〜５０の酸価および１０００〜１５０００の数平均分子量Ｍｎを有する、上記１に記載の水性塗料組成物。
4.  成分ａ）がバーサティック酸から誘導されたグリシジルエステルと（メタ）アクリル酸の反応生成物である、上記１に記載の水性塗料組成物。
5.  成分ｃ）が（メタ）アクリル酸である、上記１に記載の水性塗料組成物。
6.  成分ｄ）が不飽和カルボン酸と１〜２０個の炭素原子を有する脂肪族一価アルコールのエステルおよび／またはビニル芳香族モノマーを含む、上記１に記載の水性塗料組成物。
7.  前記（メタ）アクリレートコポリマーＡ）が
ａ）モノエポキシエステルと（メタ）アクリル酸の少なくとも１種の反応生成物２０〜６０重量％と、
ｂ）アルファ，ベータ−オレフィン系不飽和モノカルボン酸から誘導された一級ヒドロキシル基または二級ヒドロキシル基を有する少なくとも１種のヒドロキシアルキルエステル１０〜３０重量％と、
ｃ）少なくとも１種の不飽和酸官能性モノマー２〜６重量％と、
ｄ）ｄ１）（メタ）アクリル酸と１〜２０個の炭素原子を有する脂肪族一価アルコールの少なくとも１種のエステル１０〜２５重量％と、
ｄ２）ビニル芳香族モノマー１０〜２５重量％と、
ｄ３）任意に、モノマーｄ１）およびｄ２）とは異なる他のモノマーと、
（但し、成分ａ）、ｂ）、ｃ）、ｄ１）、ｄ２）およびｄ３）の重量％は１００重量％になる）
を含む、上記１に記載の水性塗料組成物。
8.  上記１に記載の塗料組成物を用いて基材上に多層被膜を被着させ、前記被膜を硬化させる工程を含む方法。
9.  １つ以上の被膜層でプレコートされた基材にトップコート層を被着させることによる基材の多層被覆のための方法であって、前記トップコート層が色付与ベースコート塗料化合物および／または特殊効果付与ベースコート塗料化合物から構成され、クリアコート塗料化合物が被着され、前記クリア被膜層が上記１に記載の塗料組成物から構成される方法。
10.  １つ以上の被膜層でプレコートされた基材にトップコート層を被着させることによる基材の多層被覆のための方法であって、顔料入り１層トップコート塗料化合物から構成されたトップコート層が被着され、前記顔料入り１層トップコート被膜層が上記１に記載の塗料組成物から構成される方法。
11.  前記方法が自動車塗料および工業塗料のための方法である、上記８〜１０のいずれか１項に記載の方法。
12.  前記方法が自動車車体、自動車車体部品、大型車両および輸送車両を被覆するための方法である、上記１１に記載の方法。